(57)【要約】【課題】耐久性と耐電圧性能とを共に有する非水二次電池を実現する非水電解液、及び該非水電解液を含むリチウムイオン二次電池を提供することを目的とする。【解決手段】４−フルオロ−１，３−ジオキソラン−２−オンと、  フッ素原子を２個以上有する環状カーボネート化合物を、前記４−フルオロ−１，３−ジオキソラン−２−オン１００質量部に対して０．０００１質量部以上１０質量部以下と、  リチウム塩と、  水酸基を２個以上有し、炭素数が４以上の多価アルコールと、  を含む、  非水電解液。【選択図】なし【特許請求の範囲】
【請求項１】
４−フルオロ−１，３−ジオキソラン−２−オンと、
フッ素原子を２個以上有する環状カーボネート化合物を、前記４−フルオロ−１，３−ジオキソラン−２−オン１００質量部に対して０．０００１質量部以上１０質量部以下と、
リチウム塩と、
水酸基を２個以上有し、炭素数が４以上の多価アルコールと、
を含む、
非水電解液。
【請求項２】
前記多価アルコールの含有量が、水酸基の量として５×１０-6〜１×１０-2［ＯＨ］基数／ｋｇ非水電解液である、請求項１に記載の非水電解液。
【請求項３】
１個の水酸基を有し、炭素数が４以上のモノアルコールをさらに含む、請求項１又は２に記載の非水電解液。
【請求項４】
２ｃＰ以下の粘度を有する非プロトン性溶媒をさらに含む、請求項１〜３のいずれか１項に記載の非水電解液。
【請求項５】
前記非プロトン性溶媒が、フッ素原子を有する非プロトン性溶媒を含む、請求項４に記載の非水電解液。
【請求項６】
請求項１〜５のいずれか１項に記載の非水電解液を含む、リチウムイオン二次電池用電解液。
【請求項７】
請求項１〜５のいずれか１項に記載の非水電解液又は請求項６に記載のリチウムイオン二次電池用電解液と、正極と、負極と、を備え、
前記正極は、リチウムイオンを吸蔵及び放出することが可能な、１種以上の正極活物質を含有し、
前記負極は、リチウムイオンを吸蔵及び放出することが可能な材料及び金属リチウムからなる群より選ばれる１種以上の負極活物質を含有する、
リチウムイオン二次電池。
【請求項８】
前記正極活物質は、リチウム含有化合物を含む、請求項７に記載のリチウムイオン二次電池。
【請求項９】
前記負極活物質は、金属リチウム、炭素材料、珪素材料、及び、リチウムと合金形成が可能な元素を含む材料からなる群より選ばれる１種以上の材料を含む、請求項７又は８に記載のリチウムイオン二次電池。
【発明の詳細な説明】
【技術分野】
【０００１】
本発明は、非水電解液及び該非水電解液を含むリチウムイオン二次電池に関する。
【背景技術】
【０００２】
近年の電子技術の発展及び環境技術への関心の高まりに伴い、様々な電気化学デバイスが開発されている。特に、省エネルギー化を目的とした電気化学デバイス開発に対する要請が強く、省エネルギー化に貢献できる電気化学デバイスに対する期待はますます高くなっている。このような電気化学デバイスとしては、例えば、発電デバイスとして太陽電池が挙げられ、蓄電デバイスとして、二次電池、キャパシタ及びコンデンサ等が挙げられる。蓄電デバイスの代表例であるリチウムイオン二次電池は、従来、主に携帯機器用充電池として使用されていたが、近年では、ハイブリッド自動車及び電気自動車用電池としての使用も期待されている。
【０００３】
リチウムイオン二次電池は、一般に、リチウムを吸蔵及び放出可能な活物質を主体として構成された正極と負極とがセパレータを介して配された構成を有する。リチウムイオン二次電池の正極は、正極活物質としてのＬｉＣｏＯ2、ＬｉＮｉＯ2又はＬｉＭｎ2Ｏ4等と、導電剤としてのカーボンブラック又は黒鉛等と、バインダーとしてのポリフッ化ビニリデン、ラテックス又はゴム等とが混合された正極合剤が、アルミニウム等からなる正極集電体上に被覆されて形成される。また、負極は、負極活物質としてのコークス又は黒鉛等と、バインダーとしてのポリフッ化ビニリデン、ラテックス又はゴム等とが混合された負極合剤が、銅等からなる負極集電体上に被覆されて形成される。さらに、セパレータは、多孔性ポリオレフィン等により形成され、その厚さは数μｍから数百μｍと非常に薄い。正極、負極及びセパレータは、電池内で電解液に浸漬されている。電解液としては、例えば、ＬｉＰＦ6又はＬｉＢＦ4のようなリチウム塩を、プロピレンカーボネート又はエチレンカーボネートのような非プロトン性溶媒に、あるいはポリエチレンオキシドのようなポリマーに溶解させた電解液が挙げられる。
【０００４】
リチウムイオン二次電池は、現在、携帯機器等の電池として主に用いられている。また、近年では、ハイブリッド自動車及び電気自動車等の自動車用途の電池としても展開が開始されており、リチウムイオン二次電池の用途及び市場はさらに拡大する傾向にある。
【０００５】
このようなリチウムイオン二次電池用の非水電解液の構成成分として、４−フルオロ−１，３−ジオキソラン−２−オンに代表される含フッ素カーボネート化合物が広く使用されている。これらの含フッ素カーボネート化合物は、電極の界面制御に寄与し、電解液の耐酸化性向上にも寄与しうる材料として、大変有用である。
【０００６】
電極の界面制御能（以下、「ＳＥＩ形成能」ともいう。）とはリチウムイオン電池全般に要求される性能である。一般に、電池の負極表面ではＳｏｌｉｄ  Ｅｌｅｃｔｒｏｌｙｔｅ  Ｉｎｔｅｒｆａｃｅ（ＳＥＩ）と呼ばれる非水電解液の分解生成物が保護皮膜としての役割を果たしており、含フッ素カーボネート化合物は優秀なＳＥＩ形成剤として広く利用されている。良好なＳＥＩが形成されると非水電解液の還元分解が抑制でき、電池の充放電を安定して行うことができる。４−フルオロ−１，３−ジオキソラン−２−オンを用いた非水電解液は、このようなＳＥＩが形成できることが報告されている（例えば、特許文献１、特許文献２参照）。また最近では、ＳＥＩの概念が正極表面にも拡張され、４−フルオロ−１，３−ジオキソラン−２−オンを用いた非水電解液では正極に由来する非水電解液の劣化も低減できることが報告されている（例えば、特許文献３、特許文献４参照）。
【０００７】
非水電解液の耐酸化性向上は、高電位の正極を用いて高電圧で駆動する電池で特に求められる性能である。スマートホンの長時間使用や電気自動車の長距離走行を可能にするためには高エネルギー密度の電池が要求されており、そのためには高電圧駆動の電池が必須である。しかし、従来の非水電解液を高電圧下で使用すると非水電解液が酸化分解し、電池劣化が著しい。ここで、含フッ素カーボネート化合物を非水電解液の構成成分として用いると、フッ素の効果により、耐酸化性が向上し、高電圧の条件でも安定して使用することができることが知られている（例えば、特許文献５、特許文献６参照）。
【０００８】
さらに、１分子中にフッ素を２つ有するカーボネート化合物を４−フルオロ−１、３−ジオキソラン−２−オンと併用すると、電解液の電極界面制御能を向上できることが報告されている（例えば、特許文献７参照）。このようなフッ素原子を２つ有するカーボネート化合物は少量の添加であっても４−フルオロ−１，３−ジオキソラン−２−オンの効果向上に寄与する点で有用である。
【先行技術文献】
【特許文献】
【０００９】
【特許文献１】特開２００８−１４０７６０号公報
【特許文献２】特開２００６−１９６２５０号公報
【特許文献３】特開２００８−９７９５４号公報
【特許文献４】特開２００８−３４３３４号公報
【特許文献５】特開２００８−１０８６８９号公報
【特許文献６】国際公開２０１２／１３３９０２号公報
【特許文献７】国際公開２００６／３３３５８号公報
【発明の概要】
【発明が解決しようとする課題】
【００１０】
上記の通り、４−フルオロ−１，３−ジオキソラン−２−オンは少量のフッ素原子を２個有する環状カーボネートと共存させると良好な性能を示す。しかしながら、これらのフッ素含有環状カーボネート化合物は反応性が高く不安定であり、長期保存時に分解したり、電池内部で電池反応とは異なる副反応を起こしたりするという問題点がある。
【００１１】
本発明は、上記問題点に鑑みてなされたものであり、耐久性と耐電圧性能とを共に有する非水二次電池を実現する非水電解液、及び該非水電解液を含むリチウムイオン二次電池を提供することを目的とする。
【課題を解決するための手段】
【００１２】
本発明者らは、上記課題を解決するために鋭意研究を重ねた結果、所定のアルコール含有することによって、フッ素原子を有する環状カーボネートが目的外に分解したり縮合したりすることが抑制されることを見出し、これにより上記課題を解決できることを見出して、本発明を完成するに至った。すなわち、本発明は下記のとおりである。
【００１３】
〔１〕
４−フルオロ−１，３−ジオキソラン−２−オンと、
フッ素原子を２個以上有する環状カーボネート化合物を、前記４−フルオロ−１，３−ジオキソラン−２−オン１００質量部に対して０．０００１質量部以上１０質量部以下と、
リチウム塩と、
水酸基を２個以上有し、炭素数が４以上の多価アルコールと、
を含む、
非水電解液。
〔２〕
前記多価アルコールの含有量が、水酸基の量として５×１０-6〜１×１０-2［ＯＨ］基数／ｋｇ非水電解液である、前項〔１〕に記載の非水電解液。
〔３〕
１個の水酸基を有し、炭素数が４以上のモノアルコールをさらに含む、前項〔１〕又は〔２〕に記載の非水電解液。
〔４〕
２ｃＰ以下の粘度を有する非プロトン性溶媒をさらに含む、前項〔１〕〜〔３〕のいずれか１項に記載の非水電解液。
〔５〕
前記非プロトン性溶媒が、フッ素原子を有する非プロトン性溶媒を含む、前項〔４〕に記載の非水電解液。
〔６〕
前項〔１〕〜〔５〕のいずれか１項に記載の非水電解液を含む、リチウムイオン二次電池用電解液。
〔７〕
前項〔１〕〜〔５〕のいずれか１項に記載の非水電解液又は前項〔６〕に記載のリチウムイオン二次電池用電解液と、正極と、負極と、を備え、
前記正極は、リチウムイオンを吸蔵及び放出することが可能な、１種以上の正極活物質を含有し、
前記負極は、リチウムイオンを吸蔵及び放出することが可能な材料及び金属リチウムからなる群より選ばれる１種以上の負極活物質を含有する、
リチウムイオン二次電池。
〔８〕
前記正極活物質は、リチウム含有化合物を含む、前項〔７〕に記載のリチウムイオン二次電池。
〔９〕
前記負極活物質は、金属リチウム、炭素材料、珪素材料、及び、リチウムと合金形成が可能な元素を含む材料からなる群より選ばれる１種以上の材料を含む、前項〔７〕又は〔８〕に記載のリチウムイオン二次電池。
【発明の効果】
【００１４】
本発明によれば、耐久性と耐電圧性能とを共に有する非水二次電池を実現する非水電解液、及び該非水電解液を含むリチウムイオン二次電池を提供することができる。
【発明を実施するための形態】
【００１５】
以下、本発明を実施するための形態（以下、単に「本実施形態」という。）について詳細に説明するが、本発明はこれに限定されるものではなく、その要旨を逸脱しない範囲で様々な変形が可能である。
【００１６】
〔非水電解液〕
本実施形態に係る非水電解液は、
４−フルオロ−１，３−ジオキソラン−２−オン（以下、「ＦＥＣ」ともいう。）と、
フッ素原子を２個以上有する環状カーボネート化合物を、前記ＦＥＣ１００質量部に対して０．０００１質量部以上１０質量部以下と、
リチウム塩と、
水酸基を２個以上有し炭素数が４以上の多価アルコールと、を含む。
【００１７】
〔４−フルオロ−１，３−ジオキソラン−２−オン〕
本実施形態に係る非水電解液は、４−フルオロ−１，３−ジオキソラン−２−オン（ＦＥＣ）を含む。これにより、負極ではＳＥＩが形成されて非水電解液の分解が抑制され、正極でも非水電解液の分解が抑制される（以下、「ＦＥＣの効果」ともいう。）。そのため、本実施形態に係る非水電解液を用いた非水二次電池は、耐久性と耐電圧性能に優れるものとなる。ＦＥＣは常温で液体であり、電解液中への混合割合は特に限定されないが、非水電解液を１００質量％として、０．１〜１００質量％が好ましく、１〜７０質量％がより好ましく、５〜４０質量％がより好ましい。含有量が上記範囲内であることにより、耐酸化性により優れ、より高い正極電位や電池電圧を有する電池を得ることができる傾向にある。
【００１８】
〔フッ素原子を２個以上有する環状カーボネート化合物〕
本実施形態に係る非水電解液は、フッ素原子を２個以上有する環状カーボネート化合物を、ＦＥＣ１００質量部に対して０．０００１質量部以上１０質量部以下含む。フッ素原子を２個以上有する環状カーボネート化合物とは、環状カーボネート骨格と２個以上のフッ素原子とを有する化合物をいう。このような化合物としては、特に限定されないが、例えば、エチレンカーボネートの有する２個以上の水素原子をフッ素原子で置換した化合物、プロピレンカーボネートの有する２個以上の水素原子をフッ素原子で置換した化合物、ブチレンカーボネートの有する２個以上の水素原子をフッ素原子で置換した化合物、４，４−ジフルオロ−１，３−ジオキソラン−２−オン、ｃｉｓ−４，５−ジフルオロ−１，３−ジオキソラン−２−オン、ｔｒａｎｓ−４，５−ジフルオロ−１，３−ジオキソラン−２−オンが挙げられる。このなかでも、４，４，５−トリフルオロ−１，３−ジオキソラン−２−オン、４，４，５，５−テトラフルオロ−１，３−ジオキソラン−２−オン、４，４，５−トリフルオロ−５−メチル−１，３−ジオキソラン−２−オンであり，最も好ましくはエチレンカーボネートの有する２個以上の水素原子をフッ素原子で置換した化合物が好ましく、ｔｒａｎｓ−４，５−ジフルオロ−１，３−ジオキソラン−２−オン、ｃｉｓ−４，５−ジフルオロ−１，３−ジオキソラン−２−オン、４，４−ジフルオロ−１，３−ジオキソラン−２−オンがより好ましい。上記好ましい環状カーボネート化合物を用いることにより、電極上に生成するＳＥＩが安定し，各種電池特性がより優れる傾向にある。これらフッ素原子を２個以上有する環状カーボネートは、１種単独で用いても、２種以上を併用してもよい。
【００１９】
フッ素原子を２個以上有する環状カーボネート化合物の含有量は、ＦＥＣ１００質量部に対して０．０００１質量部以上１０質量部以下であり、好ましくは０．０００１質量部以上１質量部以下であり、より好ましくは０．０００１質量部以上０．１質量部以下である。含有量が上記範囲内であることにより、ＦＥＣの効果をより向上させることができる傾向にある。
【００２０】
また、本実施形態に係る非水電解液は、フッ素原子を３個以上有する環状カーボネート化合物をさらに含んでもよい。このような化合物としては、特に限定されないが、例えば、４，４，５−トリフルオロ−１，３−ジオキソラン−２−オン、４，４，５，５−テトラフルオロ−１，３−ジオキソラン−２−オン、４，４，５−トリフルオロ−５−メチル−１，３−ジオキソラン−２−オンが挙げられる。このような化合物を含むことにより、さらにＦＥＣの効果を向上させることができる傾向にある。
【００２１】
〔リチウム塩〕
本実施形態に係る非水電解液は、リチウム塩を含む。リチウム塩としては、特に限定されないが、例えば、炭素原子をアニオンに含まない無機リチウム塩と、炭素原子をアニオンに含む有機リチウム塩とが挙げられる。なお、リチウム塩としては、無機リチウム塩又は有機リチウム塩を１種単独で用いても、これらを併用してもよい。
【００２２】
上記無機リチウム塩は、特に限定されず、通常の非水電解質として用いられているものを使用することができる。このような無機リチウム塩としては、特に限定されないが、例えば、ＬｉＰＦ6、ＬｉＢＦ4、ＬｉＣｌＯ4、ＬｉＡｓＦ6、Ｌｉ2ＳｉＦ6、ＬｉＳｂＦ6、ＬｉＡｌＯ4、ＬｉＡｌＣｌ4、Ｌｉ2Ｂ12ＦbＨ12-b（ｂは０〜３の整数）、多価アニオンと結合されたリチウム塩等が挙げられる。これら無機リチウム塩は１種単独で用いても、２種以上を併用してもよい。この中でも、フッ素原子を有する無機リチウム塩が電池特性のバランスに優れるため好ましい。また、リン原子又はホウ素原子を有する無機リチウム塩も好ましく、ＬｉＰＦ6、及びＬｉＢＦ4からなる群より選ばれる１種以上の無機リチウム塩がより好ましく、ＬｉＰＦ6がさらに好ましい。
【００２３】
上記有機リチウム塩も、特に限定されず、通常の非水電解質として用いられているものを使用することができる。このような有機リチウム塩としては、特に限定されないが、例えば、ＬｉＮ（ＳＯ2ＣＦ3）2、ＬｉＮ（ＳＯ2Ｃ2Ｆ5）2等のＬｉＮ（ＳＯ2ＣmＦ2m+1）2（ｍは１〜８の整数）で表される有機リチウム塩；ＬｉＰＦ5（ＣＦ3）等のＬｉＰＦn（ＣpＦ2p+1）6-n（ｎは１〜５の整数、ｐは１〜８の整数）で表される有機リチウム塩；ＬｉＢＦ3（ＣＦ3）等のＬｉＢＦq（ＣsＦ2s+1）4-q（ｑは１〜３の整数、ｓは１〜８の整数）で表される有機リチウム塩；ＬｉＢ（Ｃ2Ｏ4）2で表されるリチウムビス（オキサラト）ボレート（ＬｉＢＯＢ）；ハロゲン化ＬｉＢＯＢ；ＬｉＢＦ2（Ｃ2Ｏ4）で表されるリチウムオキサラトジフルオロボレート（ＬｉＯＤＦＢ）；ＬｉＢ（Ｃ3Ｏ4Ｈ2）2で表されるリチウムビス（マロネート）ボレート（ＬｉＢＭＢ）；ＬｉＰＦ4（Ｃ2Ｏ2）で表されるリチウムテトラフルオロオキサラトフォスフェート；下記一般式（５ａ）、（５ｂ）及び（５ｃ）で表される有機リチウム塩が挙げられる。
ＬｉＣ（ＳＯ2Ｒ3）（ＳＯ2Ｒ4）（ＳＯ2Ｒ5）    （５ａ）
ＬｉＮ（ＳＯ2ＯＲ6）（ＳＯ2ＯＲ7）    （５ｂ）
ＬｉＮ（ＳＯ2Ｒ8）（ＳＯ2ＯＲ9）    （５ｃ）
（式中、Ｒ3、Ｒ4、Ｒ5、Ｒ6、Ｒ7、Ｒ8及びＲ9は、互いに同一であっても異なっていてもよく、炭素数１〜８のパーフルオロアルキル基を示す。）
【００２４】
このなかでも、ホウ素原子を有する有機リチウム塩が好ましい。このような有機リチウム塩は、構造上安定であり、またＦＥＣの２量体化をより抑制することができる傾向にある。
【００２５】
また、有機配位子を有する有機リチウム塩を用いることが好ましく、具体的には、ＬｉＢＯＢ、ハロゲン化ＬｉＢＯＢ、ＬｉＯＤＦＢ及びＬｉＢＭＢを用いることがより好ましく、ＬｉＢＯＢがさらに好ましい。このような有機リチウム塩を用いることにより、有機配位子が電気化学的な反応に関与してＳＥＩを電極表面に形成しやすいため、正極を含めた内部抵抗の増加をより抑制できる傾向にある。上記有機リチウム塩は１種を単独で用いても、２種以上を併用してもよい。
【００２６】
リチウム塩は、本実施形態に係る非水電解液中に０．１〜５ｍｏｌ／Ｌの濃度で含有されることが好ましく、０．５〜３ｍｏｌ／Ｌの濃度で含有されることがより好ましく、０．８〜２ｍｏｌ／Ｌの濃度で含有されることがさらに好ましい。リチウム塩の濃度が上記範囲内であることにより、非水電解液の導電率が高い状態に保たれ、これを用いた非水二次電池の充放電効率も高い状態に保たれる。
【００２７】
〔アルコール〕
本実施形態に係る非水電解液は、水酸基を２個以上有し、炭素数が４以上の多価アルコール（以下、単に「多価アルコール」ともいう。）を含む。一般に電解液中に存在するアルコールは電解液特性の劣化の原因となることが知られているが、上記多価アルコールを非水電解液に添加することで、ＦＥＣの劣化や変質を抑制することができる。これにより、ＳＥＩ膜のより効果的な形成が可能となり、電池特性の低下をより抑えることができる。
【００２８】
水酸基を２個以上有し、炭素数が４以上の多価アルコールとしては、特に限定されないが、例えば、以下の構造で表されるものが挙げられる。
Ａ−（ＯＨ）m+2
（式中、ｍは０以上の整数である。）
【００２９】
ここで、ｍは０以上の整数であり、Ａは、炭素数が４以上の有機基である。該有機基としては、炭化水素基が−ＣＯＯ−（エステル結合）、−ＯＣＯＯ−（カーボネート結合）、又は−Ｏ−（エーテル結合）等の連結基で２個以上連結された化合物が挙げられる。また、炭化水素基は不飽和結合を有しないことが好ましい。上記炭化水素基は炭素数が３〜１０であることが好ましく、炭素数が４〜１０であることが好ましい。ここで炭化水素基としては、直鎖状、分岐状、又は脂環状炭化水素基のいずれでもよい。また、多価アルコールは、１種類の炭化水素基が連結された化合物であっても、複数の種類の炭化水素基が連結された化合物であってもよい。
【００３０】
また、本実施形態で用いるアルコールの数平均分子量は、７０〜２００００であることが好ましく、８０〜１００００であることがより好ましく、１００〜５０００であることがさらに好ましい。数平均分子量が上記範囲であることにより、電解液や電池を製造する際の取扱い性により優れる傾向にある。なお、上記アルコールは、炭化水素基の水素の一部がフッ素原子で置換されている化合物であってもよい。
【００３１】
このように、分子内に水酸基を複数有し、かつ、これらの水酸基がアルキル基やエステル基、エーテル基で隔てられうる分子構造を有するアルコールは、適度な極性を有することができ、非水溶媒及びＦＥＣとの相溶性がよい。その上、非水電解液がこのような構造のアルコールを含有することにより、フッ酸を除々に、しかも十分な量だけ発生させてＳＥＩ膜の継続的な修復・形成を容易とし、電解質の分解が抑制され、これにより電池特性に対する悪影響が抑制される。そのため、非水電解液がこのような構造のアルコールを含有することにより、電池のサイクル特性、耐久性が改善する。
【００３２】
上記多価アルコールとしては、特に限定されないが、例えば、Ａが飽和炭化水素基のみで構成される化合物としては１，４−ブタンジオール、１，５−ペンタンジオール、１、６−ヘキサンジオール、１，７−ヘプタンジオール、１，８−オクタンジオール、１，９−ノナンジオール、１，１０−デカンジオール等の直鎖状のアルコール；２−メチル−１，３プロピレングリコール、２，２−ジメチル−１，３−プロピレングリコール、２−エチル−１，３−ヘキサンジオール、２−メチル−１，４ブチレングリコール等の分岐状のアルコール；１，４−シクロヘキサンジオール、１，３−シクロペンタンジオール、１，４−シクロヘキサンジメタノール等の環状のアルコールが挙げられる。
【００３３】
また、炭化水素基が炭素以外の元素を含む結合で連結された化合物としては、以下のような構造の化合物が好ましい。
ＨＯ−（Ｂ−Ｘ）ｎ−ＯＨ
（式中、ｎは１以上の整数であり、Ｘはエステル結合、カーボネート結合、エーテル結合のいずれかを表し、Ｂは炭素数が３〜８の飽和炭化水素基を表す。）
【００３４】
ここで、ｎは１以上の整数であり、１〜５０００が好ましく、２〜１０００がより好ましい。Ｘは、それぞれ独立して、エステル結合、カーボネート結合、エーテル結合のいずれかを表し、このなかでもエーテル結合又はカーボネート結合が好ましい。なお、Ｘは、上記結合のうち１〜２種類の結合を表すことが好ましい。また、Ｂは、それぞれ独立して、炭素数３〜１２の飽和炭化水素基を表し、炭素数３〜８の飽和炭化水素基が好ましい。なお、Ｂは、上記飽和炭化水素機のうち１〜３種類の基を表すことが好ましい。
【００３５】
上記多価アルコールとしては、特に限定されないが、例えば、両末端が水酸基であるポリカーボネートとポリエーテルが挙げられ、具体的には１，２−プロパンジオール、１，３−プロパンジオール、２−メチル−１，３−プロパンジオール、２，２−ジメチル−１，３プロパンジオール、１，４−ブチレングリコール、２−メチル−１，４ブチレングリコール、１，５−ペンタンジオール、１，６−ヘキサンジオール，１，７−ヘプタンジオール、１，８−オクタンジオール、１，９−ノナンジオールの１〜３種類を原料として用いた、ポリアルキレンオキシド、又はポリアルキレンカーボネートが挙げられる。このようなアルコールを用いることにより、電池性能や取扱いの容易性がより向上する傾向にある。
【００３６】
上記ポリエーテルの数平均分子量は、１００〜２００００であることが好ましく、３００〜１００００であることがより好ましく、５００〜５０００であることがさらに好ましい。数平均分子量が上記範囲であることにより、ポリエーテルの融点が比較的低く、取扱いが容易となる傾向にある。なお、数平均分子量はＧＰＣを用いて定法により測定することができる。
【００３７】
上記アルコールのなかでも、ポリエーテルが好ましい。ポリエーテルを用いることにより電池性能や取扱いの容易性がより向上する傾向にある。
【００３８】
また、ポリ−２，２−ジメチル−１，３−プロピレンオキシドや、ポリ−１，４−ブチレンオキシド、及びこれらの共重合体、又は、１，４−ブチレングリコール、１，５−ペンタンジオール、１，６−ヘキサンジオールのいずれか１種類以上を原料として用いたポリアルキレンカーボネートも好ましい。このようなポリアルキレンカーボネートを用いることにより、低温での性能により優れる傾向にある。
【００３９】
上記アルコールは、１種単独で用いても、２種以上を併用してもよい。
【００４０】
上記多価アルコールの含有量は、水酸基の量として５×１０-6〜１×１０-2［ＯＨ］基数／ｋｇ非水電解液であり、好ましくは３×１０-5〜５×１０-3［ＯＨ］基数／ｋｇ非水電解液であり、より好ましくは１×１０-4〜３×１０-3［ＯＨ］基数／ｋｇ非水電解液である。含有量が上記範囲内であることにより、より電池のサイクル性，耐久性に優れる傾向にある。
【００４１】
なお、本実施形態で言う、［ＯＨ］基数／ｋｇ非水電解液の表示は、酸、塩基の場合に用いるグラム当量／ｋｇに相当する表示であり、水酸基の量が０．０５［ＯＨ］基数／ｋｇ非水電解液とは、１ｋｇの非水電解液中に、１価アルコールであるメタノールの場合は０．０５モル存在することを意味し、多価（２価）アルコールであるエチレングリコールの場合は０．０２５モル存在することを意味する。
【００４２】
本実施形態に係る非水電解液は、上記多価アルコールのほかに、炭素数が３以下のアルコールや、水酸基が１個のアルコールを併用してもよい。
【００４３】
併用可能なアルコールの中でも、１個の水酸基を有し、炭素数が４以上のモノアルコールをさらに含むことが好ましい。このようなアルコールを用いることにより、電池のサイクル性，耐久性をさらに向上させることができる傾向にある。このようなアルコールとしては、特に限定されないが、例えば、１級アルコールでも高級アルコールでもよく、不飽和結合を有するアルコールであってもよい。モノアルコールと、上記多価アルコールとを併用することで、多価アルコールの有するＳＥＩ形成能の制御が容易になる。このような１個の水酸基を有し、炭素数が４以上のモノアルコールとしては、特に限定されないが、例えば、１−ブタノール、２−ブタノール、１−ペンタノール、２−ペンタノール、３−ペンタノール、１−ヘキサノール、２−ヘキサノール、３−ヘキサノール、１−ヘプタノール、２−ヘプタノール、３−ヘプタノール、４−ヘプタノール、１−オクタノール、２−オクタノール、３−オクタノール、４−オクタノール、１−ノナノール、２−ノナノール、３−ノナノール、４−ノナノール、５−ノナノール等を挙げることができる。
【００４４】
上記モノアルコールの含有量は、水酸基の量として５×１０-5〜０．０１０［ＯＨ］基数／ｋｇ非水電解液であり、好ましくは１×１０-4〜０．００７［ＯＨ］基数／ｋｇ非水電解液であり、より好ましくは２×１０-4〜０．００５［ＯＨ］基数／ｋｇ非水電解液である。含有量が上記範囲内であることにより、さらに電池のサイクル性、耐久性に優れる傾向にある。
【００４５】
〔溶媒〕
本実施形態に係る非水電解液は、他の非水溶媒をさらに併用してもよい。他の非水溶媒を用いることにより、リチウム塩の溶解性、伝導度及び電離度がより向上する傾向にある。このような他の非水溶媒としては、特に限定されないが、例えば、メタノール、エタノール、イソプロパノール等の、上記モノアルコール及び上記多価アルコール以外のアルコール類；酢酸メチル、酢酸エチル、酢酸プロピル、酢酸ブチル、プロピオン酸メチル、γ−ブチロラクトン、γ−バレロラクトン、δ−バレロラクトン、ε−カプロラクトン等の酸エステル類；ジメチルケトン、ジエチルケトン、メチルエチルケトン、３−ペンタノン及びアセトン等のケトン類；ペンタン、ヘキサン、オクタン、シクロヘキサン、ベンゼン、トルエン、キシレン、フルオロベンゼン及びヘキサフルオロベンゼン等の炭化水素類；ジメチルエーテル、ジエチルエーテル、１，２−ジメトキシエタン、１，４−ジオキサン、クラウンエーテル類、グライム類、テトラヒドロフラン及び含フッ素エーテル等のエーテル類；Ｎ，Ｎ−ジメチルアセトアミド及びＮ，Ｎ−ジメチルホルムアミド等のアミド類；エチレンジアミン及びピリジン等のアミン類；プロピレンカーボネート、エチレンカーボネート、ビニレンカーボネート、フルオロエチレンカーボネート、１，２−ブチレンカーボネート、トランス−２，３−ブチレンカーボネート、シス−２，３−ブチレンカーボネート、１，２−ペンチレンカーボネート、トランス−２，３−ペンチレンカーボネート、シス−２，３−ペンチレンカーボネート、ビニルエチレンカーボネート、トリフルオロメチルエチレンカーボネート、エチルメチルカーボネート、ジメチルカーボネート、ジエチルカーボネート、メチルプロピルカーボネート、メチルイソプロピルカーボネート、ジプロピルカーボネート、メチルブチルカーボネート、ジブチルカーボネート、エチルプロピルカーボネート及びメチルトリフルオロエチルカーボネート等のカーボネート類；アセトニトリル、プロピオニトリル、アジポニトリル、スクシノニトリル、マロノニトリル及びメトキシアセトニトリル等のニトリル類；Ｎ−メチルピロリドン（ＮＭＰ）等のラクタム類；スルホラン及び３−メチルスルホラン、ジメチルスルホン及びエチルメチルスルホン等のスルホン類；プロパンスルトン及びブタンスルトン等のスルホン酸エステル類；ジメチルスルホキシド等のスルホキシド類；シリコンオイル及び石油等の工業オイル類；並びに、食用油が挙げられる。
【００４６】
また、非水溶媒として、イオン液体を用いることもできる。イオン液体とは、有機カチオンとアニオンとを組み合わせたイオンからなる液体である。
【００４７】
有機カチオンとしては、特に限定されないが、例えば、ジアルキルイミダゾリウムカチオン、トリアルキルイミダゾリウムカチオン等のイミダゾリウムイオン；テトラアルキルアンモニウムイオン；アルキルピリジニウムイオン；ジアルキルピロリジニウムイオン；及びジアルキルピペリジニウムイオンが挙げられる。
【００４８】
これらの有機カチオンのカウンターとなるアニオンとしては、特に限定されないが、例えば、ＰＦ6アニオン、ＰＦ3（Ｃ2Ｆ5）3アニオン、ＰＦ3（ＣＦ3）3アニオン、ＢＦ4アニオン、ＢＦ2（ＣＦ3）2アニオン、ＢＦ3（ＣＦ3）アニオン、ビスオキサラトホウ酸アニオン、Ｔｆ（トリフルオロメタンスルフォニル）アニオン、Ｎｆ（ノナフルオロブタンスルホニル）アニオン、ビス（フルオロスルフォニル）イミドアニオン、ビス（トリフルオロメタンスルフォニル）イミドアニオン、ビス（ペンタフルオロエタンスルフォニル）イミドアニオン、ジシアノアミンアニオン、ハロゲン化物アニオンを用いることができる。
【００４９】
上記非水溶媒は１種を単独で用いても、２種以上を併用してもよい。
【００５０】
（ＦＥＣよりも粘度の低い非プロトン性溶媒）
非水溶媒はＦＥＣよりも粘度の低い非プロトン性溶媒をさらに含むことが好ましい。具体的には、２ｃＰ以下の粘度を有する非プロトン性溶媒をさらに含むことが好ましい。このような非プロトン性溶媒を用いることにより、非水二次電池の充放電に寄与するリチウムイオンの移動度がより高められる傾向にある。このような非プロトン性溶媒としては、特に限定されないが、例えば、フッ素原子を有する非プロトン性溶媒、鎖状カーボネート化合物、又は鎖状エーテル化合物が挙げられる。
【００５１】
上記フッ素原子を有する非プロトン性溶媒としては、特に限定されないが、例えば、鎖状カーボネート化合物や鎖状エーテル化合物としては、水素原子の少なくとも１つがフッ素原子で置換させたものを用いることもできる。
【００５２】
上記鎖状カーボネート化合物としては、特に限定されないが、例えば、エチルメチルカーボネート、ジメチルカーボネート、ジエチルカーボネート、メチルプロピルカーボネート、メチルイソプロピルカーボネート、ジプロピルカーボネート、メチルブチルカーボネート、ジブチルカーボネート、エチルプロピルカーボネート、メチルフルオロメチルカーボネート，ジフルオロメチルカーボネート及びメチルトリフルオロエチルカーボネートが挙げられる。
【００５３】
上記鎖状エーテル化合物としては、特に限定されないが、例えば、ジメチルエーテル、ジエチルエーテル、１，２−ジメトキシエタン、１，４−ジオキサン、クラウンエーテル類、グライム類、テトラヒドロフラン及び含フッ素エーテルが挙げられる。
【００５４】
なお、粘度は粘度計により測定することができる。
【００５５】
（フッ酸）
また、本実施形態に係る非水電解液は、フッ酸を０．５〜５０ｐｐｍ含有していることが好ましく、１〜３０ｐｐｍ含有していることがより好ましく、２〜２０ｐｐｍ含有していることがさらに好ましい。フッ酸の含有率が上記範囲であることにより、ＳＥＩ膜の継続的な修復、形成がより容易となる傾向にある。
【００５６】
（水）
本実施形態に係る非水電解液は、水分を含まないことが好ましいが、本実施形態の課題解決を阻害しない範囲であれば、ごく微量の水分を含有してもよい。そのような水分の含有量は、非水電解液の全量に対して、０〜１００ｐｐｍであることが好ましく、１〜５０ｐｐｍであることがより好ましく、１〜３０ｐｐｍであることがさらに好ましい。
【００５７】
（添加剤）
本実施形態に係る非水電解液は、必要に応じて、添加剤をさらに含有してもよい。本実施形態で用いる添加剤としては、特に限定されないが、例えば、リチウム塩を溶解する溶媒としての役割を担う物質が挙げられる。このような物質は、上記の非水溶媒と実質的に重複してもよい。また、添加剤は、本実施形態に係る非水電解液及び非水二次電池の性能向上に寄与する物質であることが好ましく、電気化学的な反応には直接関与しない物質を用いることもできる。なお、添加剤は、１種単独で用いても、２種以上を併用してもよい。
【００５８】
添加剤としては、特に限定されないが、例えば、ビニレンカーボネート、ビニルエチレンカーボネートに代表される不飽和結合含有環状カーボネート；γ−ブチロラクトン、γ−バレロラクトン、γ−カプロラクトン、δ−バレロラクトン、δ−カプロラクトン、ε−カプロラクトンに代表されるラクトン；１，２−ジオキサンに代表される環状エーテル；メチルホルメート、メチルアセテート、メチルプロピオネート、メチルブチレート、エチルホルメート、エチルアセテート、エチルプロピオネート、エチルブチレート、ｎ−プロピルホルメート、ｎ−プロピルアセテート、ｎ−プロピルプロピオネート、ｎ−プロピルブチレート、イソプロピルホルメート、イソプロピルアセテート、イソプロピルプロピオネート、イソプロピルブチレート、ｎ−ブチルホルメート、ｎ−ブチルアセテート、ｎ−ブチルプロピオネート、ｎ−ブチルブチレート、イソブチルホルメート、イソブチルアセテート、イソブチルプロピオネート、イソブチルブチレート、ｓｅｃ−ブチルホルメート、ｓｅｃ−ブチルアセテート、ｓｅｃ−ブチルプロピオネート、ｓｅｃ−ブチルブチレート、ｔｅｒｔ−ブチルホルメート、ｔｅｒｔ−ブチルアセテート、ｔｅｒｔ−ブチルプロピオネート、ｔｅｒｔ−ブチルブチレート、メチルピバレート、ｎ−ブチルピバレート、ｎ−ヘキシルピバレート、ｎ−オクチルピバレート、ジメチルオキサレート、エチルメチルオキサレート、ジエチルオキサレート、ジフェニルオキサレート、マロン酸エステル、フマル酸エステル、マレイン酸エステルに代表されるカルボン酸エステル；Ｎ−メチルホルムアミド、Ｎ，Ｎ−ジメチルホルムアミド、Ｎ，Ｎ−ジメチルアセトアミドに代表されるアミド；エチレンサルファイト、プロピレンサルファイト、ブチレンサルファイト、ペンテンサルファイト、スルホラン、３−メチルスルホラン、３−スルホレン、１，３−プロパンスルトン、１，４−ブタンスルトン、１，３−プロパンジオール硫酸エステル、テトラメチレンスルホキシド、チオフェン１−オキシドに代表される環状硫黄化合物；モノフルオロベンゼン、ビフェニル、フッ素化ビフェニルに代表される芳香族化合物；ニトロメタンに代表されるニトロ化合物；シッフ塩基；シッフ塩基錯体；オキサラト錯体、置換又は無置換のベンゼン、ビフェニル、ナフタレン、ターフェニルに代表される芳香族化合物；リン酸トリメチル、リン酸トリエチル、亜リン酸トリメチル、亜リン酸トリエチル、フッ素置換のリン酸又は亜リン酸エステルに代表されるリン酸エステル又は亜リン酸エステル；ジフルオロリン酸塩、モノフルオロリン酸塩、硝酸塩、炭酸塩に代表される塩構造のものが挙げられる。これらは１種単独で用いても、２種以上を併用してもよい。
【００５９】
本実施形態に係る非水電解液は、特に限定されないが、例えば、リチウムイオン二次電池用電解液、リチウムイオンキャパシタ溶電解液、リチウム空気電池用電解液などの電気化学デバイスに用いることができる。特にリチウムイオン二次電池用電解液として用いることにより、耐久性と耐電圧性能とを共に有する非水二次電池を実現することができる。
【００６０】
〔リチウムイオン二次電池〕
本実施形態に係るリチウムイオン二次電池は、上記非水電解液又はリチウムイオン二次電池用電解液と、正極活物質としてリチウムイオンを吸蔵及び放出することが可能な、１種以上の材料を含有する正極と、負極活物質としてリチウムイオンを吸蔵及び放出することが可能な材料及び金属リチウムからなる群より選ばれる１種以上の材料を含有する負極と、を備える。正極、負極及びセパレータは、例えば下記に説明するものである。
【００６１】
〔正極〕
正極は、リチウムイオン二次電池の正極として作用するものであれば特に限定されず、公知のものであってもよい。正極は、正極活物質としてリチウムイオンを吸蔵及び放出することが可能な１種以上の材料を含有する。そのような正極活物質としては、特に限定されないが、例えば、リチウム含有化合物；トンネル構造及び層状構造の金属カルコゲン化物及び金属酸化物；オリビン型リン酸化合物；リチウム以外の金属の酸化物；導電性高分子が挙げられる。正極活物質としてリチウム含有化合物を用いることにより、より高電圧で、より高エネルギー密度のリチウムイオン二次電池を得ることができる傾向にある。
【００６２】
上記リチウム含有化合物としては、特に限定されないが、例えば、リチウムと遷移金属元素とを含む複合酸化物、リチウムと遷移金属元素とを含むリン酸化合物及びリチウムと遷移金属元素とを含むケイ酸金属化合物等が挙げられる。
【００６３】
上記リチウムと遷移金属元素とを含む複合酸化物としては、特に限定されないが、例えば、下記式（６ａ）及び（６ｂ）で表される化合物が挙げられる。より具体的には、ＬｉＣｏＯ2に代表されるリチウムコバルト酸化物；ＬｉＭｎＯ2、ＬｉＭｎ2Ｏ4、Ｌｉ2Ｍｎ2Ｏ4に代表されるリチウムマンガン酸化物；ＬｉＮｉＯ2に代表されるリチウムニッケル酸化物；ＬｉzＭＯ2（ＭはＮｉ、Ｍｎ、Ｃｏ、Ａｌ及びＭｇからなる群より選ばれる２種以上の元素を示し、ｚは０．９超１．２未満の数を示す）で表されるリチウム含有複合金属酸化物が挙げられる。このなかでも、リチウムと、コバルト（Ｃｏ）、ニッケル（Ｎｉ）、マンガン（Ｍｎ）、鉄（Ｆｅ）、銅（Ｃｕ）、亜鉛（Ｚｎ）、クロム（Ｃｒ）、バナジウム（Ｖ）及びチタン（Ｔｉ）からなる群より選ばれる１種以上の遷移金属元素とを含む複合酸化物並びにリン酸化合物が好ましい。このようなリチウム含有化合物を用いることにより、より高い電圧が得られる傾向にある。下記式（６ａ）で表される化合物は一般に層状構造を有する。当該化合物としては、構造を安定化させる等の目的から、遷移金属元素の一部をＡｌ、Ｍｇ、その他の遷移金属元素で置換したり結晶粒界に含ませたりしたもの、酸素原子の一部をフッ素原子等で置換したものも挙げられる。さらに、正極活物質表面の少なくとも一部に他の正極活物質を被覆したものも挙げられる。
ＬｉxＭＯ2    （６ａ）
ＬｉyＭ2Ｏ4    （６ｂ）
（式中、Ｍは遷移金属から選ばれる１種以上の金属を示し、ｘは０〜１の数、ｙは０〜２の数を示す。）
【００６４】
リチウムと遷移金属元素とを含むリン酸化合物としては、特に限定されないが、例えば、ＬｉＦｅＰＯ4で表されるリン酸鉄オリビン；式（７ｂ）で表される化合物が挙げられる。下記式（７ｂ）で表される化合物は一般にオリビン構造を有する。当該化合物において、構造を安定化させる等の目的から、遷移金属元素の一部をＡｌ、Ｍｇ、Ｃｏ，Ｔｉその他の遷移金属元素で置換したり結晶粒界に含ませたりしたもの、酸素原子の一部をフッ素原子等で置換したものも挙げられる。さらに、正極活物質表面の少なくとも一部に他の正極活物質を被覆したものも挙げられる。
ＬｉwＭIIＰＯ4    （７ｂ）
（式中、ＭIIは１種以上の遷移金属元素を示し、ｗの値は電池の充放電状態によって異なるが、通常ｗは０．０５〜１．１０の数を示す。）
【００６５】
上記リチウムと遷移金属元素とを含むケイ酸金属化合物としては、特に限定されないが、例えば、ＬｉtＭuＳｉＯ4で示される化合物が挙げられる。ここで、Ｍは上記式（６ａ）と同義であり、ｔは０〜１の数、ｕは０〜２の数を示す。
【００６６】
上記オリビン型リン酸化合物としては、特に限定されないが、例えば、リン酸マンガンオリビン、リン酸コバルトオリビン等が挙げられる。
【００６７】
上記トンネル構造及び層状構造の金属カルコゲン化物及び金属酸化物、上記リチウム以外の金属の酸化物としては、特に限定されないが、例えば、Ｓ、ＭｎＯ2、ＦｅＯ2、ＦｅＳ2、Ｖ2Ｏ5、Ｖ6Ｏ13、ＴｉＯ2、ＴｉＳ2、ＭｏＳ2及びＮｂＳｅ2が挙げられる。
【００６８】
上記導電性高分子としては、特に限定されないが、例えば、ポリアニリン、ポリチオフェン、ポリアセチレン及びポリピロールが挙げられる。
【００６９】
正極活物質は、１種を単独で又は２種以上を組み合わせて用いられる。
【００７０】
正極活物質の数平均粒子径（一次粒子径）は、好ましくは０．０５μｍ〜１００μｍであり、より好ましくは１μｍ〜１０μｍである。透過型電子顕微鏡にて観察した粒子１００個をランダムに抽出し、画像解析ソフト（例えば、旭化成エンジニアリング株式会社製の画像解析ソフト、商品名「Ａ像くん」）で解析し、その相加平均を算出することでも得られる。この場合、同じ試料に対して、測定方法間で数平均粒子径が異なる場合は、標準試料を対象として作成した検量線を用いてもよい。
【００７１】
（正極の製造方法）
正極は、例えば、下記のようにして得られる。すなわち、まず、上記正極活物質に対して、必要に応じて、導電助剤やバインダー等を加えて混合した正極合剤を溶剤に分散させて正極合剤含有ペーストを調製する。次いで、この正極合剤含有ペーストを正極集電体に塗布し、乾燥して正極合剤層を形成し、それを必要に応じて加圧し厚みを調整することによって、正極が作製される。
【００７２】
ここで、正極合剤含有ペースト中の固形分濃度は、好ましくは３０〜８０質量％であり、より好ましくは４０〜７０質量％である。
【００７３】
正極集電体は、特に限定されないが、例えば、アルミニウム箔、又はステンレス箔等の金属箔が挙げられる。
【００７４】
〔負極〕
負極は、リチウムイオン二次電池の負極として作用するものであれば特に限定されず、公知のものであってもよい。負極は、負極活物質としてリチウムイオンを吸蔵及び放出することが可能な材料及び金属リチウムからなる群より選ばれる１種以上の材料を含有する。このような負極は、負極活物質として、金属リチウム、炭素材料、珪素材料、リチウムと合金形成が可能な元素を含む材料、及び、リチウム含有化合物からなる群より選ばれる１種以上を含有すると好ましい。このなかでも、金属リチウム、炭素材料、珪素材料、及びリチウムと合金形成が可能な元素を含む材料からなる群より選ばれる１種以上の材料を含有するとより好ましい。このような負極活物質を用いることにより、電池容量により優れる傾向にある。
【００７５】
上記炭素材料としては、特に限定されないが、例えば、ハードカーボン、ソフトカーボン、人造黒鉛、天然黒鉛、黒鉛、熱分解炭素、コークス、ガラス状炭素、有機高分子化合物の焼成体、メソカーボンマイクロビーズ、炭素繊維、活性炭、グラファイト、炭素コロイド、カーボンブラックが挙げられる。これらのうち、コークスとしては、特に限定されないが、例えば、ピッチコークス、ニードルコークス及び石油コークスが挙げられる。また、有機高分子化合物の焼成体としては、特に限定されないが、例えば、フェノール樹脂やフラン樹脂等の高分子材料を適当な温度で焼成して炭素化したものである。なお、本実施形態においては、負極活物質に金属リチウムを採用した電池もリチウムイオン二次電池に含めるものとする。
【００７６】
上記珪素材料としては、特に限定されないが、例えば、結晶性珪素化合物，アモルファス珪素化合物，有機ケイ素化合物，珪素と金属とのアロイや合金等が挙げられる。また，ナノ珪素材料や繊維状珪素材料等の各種形態の珪素材料が挙げられる。
【００７７】
さらに、上記リチウムと合金を形成可能な元素を含む材料としては、特に限定されないが、例えば、金属又は半金属の単体であっても合金であっても化合物であってもよく、またこれらの１種又は２種以上の相を少なくとも一部に有するようなものであってもよい。
【００７８】
なお、本明細書において、「合金」には、２種以上の金属元素からなるものに加えて、１種以上の金属元素と１種以上の半金属元素とを有するものも含む。また、合金が、その全体として金属の性質を有するものであれば非金属元素を有していてもよい。その合金の組織には固溶体、共晶（共融混合物）、金属間化合物又はこれらのうちの２種以上が共存する。
【００７９】
このような金属元素及び半金属元素としては、特に限定されないが、例えば、チタン（Ｔｉ）、スズ（Ｓｎ）、鉛（Ｐｂ）、アルミニウム、インジウム（Ｉｎ）、ケイ素（Ｓｉ）、亜鉛（Ｚｎ）、アンチモン（Ｓｂ）、ビスマス（Ｂｉ）、ガリウム（Ｇａ）、ゲルマニウム（Ｇｅ）、ヒ素（Ａｓ）、銀（Ａｇ）、ハフニウム（Ｈｆ）、ジルコニウム（Ｚｒ）及びイットリウム（Ｙ）が挙げられる。
【００８０】
これらの中でも、長周期型周期表における４族又は１４族の金属元素及び半金属元素が好ましく、特に好ましいのはチタン、ケイ素及びスズである。
【００８１】
スズの合金としては、特に限定されないが、例えば、スズ以外の第２の構成元素として、ケイ素、マグネシウム（Ｍｇ）、ニッケル、銅、鉄、コバルト、マンガン、亜鉛、インジウム、銀、チタン（Ｔｉ）、ゲルマニウム、ビスマス、アンチモン及びクロム（Ｃｒ）からなる群より選ばれる１種以上の元素を有するものが挙げられる。
【００８２】
ケイ素の合金としては、特に限定されないが、例えば、ケイ素以外の第２の構成元素として、スズ、マグネシウム、ニッケル、銅、鉄、コバルト、マンガン、亜鉛、インジウム、銀、チタン、ゲルマニウム、ビスマス、アンチモン及びクロムからなる群より選ばれる１種以上の元素を有するものが挙げられる。
【００８３】
チタンの化合物、スズの化合物及びケイ素の化合物としては、特に限定されないが、例えば酸素（Ｏ）又は炭素（Ｃ）を有するものが挙げられ、チタン、スズ又はケイ素に加えて、上述の第２の構成元素を有していてもよい。
【００８４】
リチウム含有化合物も挙げられる。リチウム含有化合物としては、正極材料として例示したものと同じものを用いることができる。
【００８５】
負極活物質は１種を単独で又は２種以上を組み合わせて用いられる。
【００８６】
負極活物質の数平均粒子径（一次粒子径）は、好ましくは０．１μｍ〜１００μｍ、より好ましくは１μｍ〜１０μｍである。負極活物質の数平均粒子径は、正極活物質の数平均粒子径と同様にして測定される。
【００８７】
（負極の製造方法）
負極は、例えば、下記のようにして得られる。すなわち、まず、上記負極活物質に対して、必要に応じて、導電助剤やバインダー等を加えて混合した負極合剤を溶剤に分散させて負極合剤含有ペーストを調製する。次いで、この負極合剤含有ペーストを負極集電体に塗布し、乾燥して負極合剤層を形成し、それを必要に応じて加圧し厚みを調整することによって、負極を作製することができる。
【００８８】
ここで、負極合剤含有ペースト中の固形分濃度は、好ましくは３０〜８０質量％であり、より好ましくは４０〜７０質量％である。
【００８９】
負極集電体は、特に限定されないが、例えば、銅箔、ニッケル箔又はステンレス箔等の金属箔が挙げられる。
【００９０】
正極及び負極の作製にあたって、必要に応じて用いられる導電助剤としては、特に限定されないが、例えば、グラファイト、アセチレンブラック及びケッチェンブラックに代表されるカーボンブラック、並びに炭素繊維が挙げられる。導電助剤の数平均粒子径（一次粒子径）は、好ましくは０．１μｍ〜１００μｍであり、より好ましくは１μｍ〜１０μｍであり、正極活物質の数平均粒子径と同様にして測定される。また、バインダーとしては、例えば、ポリフッ化ビニリデン（ＰＶＤＦ）、ポリテトラフルオロエチレン（ＰＴＦＥ）、ポリアクリル酸、スチレンブタジエンゴム及びフッ素ゴムが挙げられる。
【００９１】
〔セパレータ〕
本実施形態のリチウムイオン電池は、正負極の短絡防止等の安全性付与ために、正極と負極との間にセパレータ備える。セパレータとしては、イオン透過性が大きく、機械的強度に優れる絶縁性の薄膜が好ましい。
【００９２】
本実施形態におけるセパレータの材質は、特に限定されないが、例えば、セラミック、ガラス、樹脂及びセルロースが挙げられる。樹脂としては、合成樹脂であっても天然樹脂（天然高分子）であってもよく、また、有機樹脂であっても無機樹脂であってもよいが、セパレータとしての性能に優れるという観点から、有機樹脂であることが好ましい。
【００９３】
有機樹脂としては、特に限定されないが、例えば、ポリオレフィン、ポリエステル、ポリアミド、並びに、液晶ポリエステル及びアラミド等の耐熱樹脂が挙げられる。
【００９４】
また、無機樹脂としては、特に限定されないが、例えば、シリコーン樹脂などが挙げられる。
【００９５】
セパレータの材質は、耐熱性の観点から、セラミック及びガラスが好ましく、ハンドリング性及び耐熱性の観点から、ポリエステル、ポリアミド、液晶ポリエステル、アラミド、及びセルロースが好ましい。また、コスト及び加工性の観点から、ポリオレフィンが好ましい。これらの材質のうち、樹脂を採用する場合、単独重合体でも共重合体でもよく、また、複数種の樹脂の混合体及びアロイを用いてもよい。
【００９６】
また、セパレータは、複数の材質の膜を積層した積層体であってもよい。セパレータが積層体の場合、各層の材質が互いに同じものであっても異なるものであってもよい。
【００９７】
（セパレータの製造方法）
積層体のセパレータを作製する場合、ある層を別の層上に形成することを繰り返すことで順に積層して、すなわち逐次多層化して作製してもよく、それぞれ別に作製した複数の膜を張り合わせることで積層体を作製してもよい。
【００９８】
本実施形態におけるセパレータの形態としては、例えば、合成樹脂を製膜して製造した合成樹脂性微多孔膜、合成樹脂又は天然高分子を紡糸した繊維、ガラス繊維又はセラミック繊維を加工した織布、不織布、編布、抄紙、並びに、合成樹脂、セラミック粒子及びガラスの微粒子を配列して作製した膜が挙げられる。
【００９９】
本実施形態におけるセパレータは、膜の補強、充放電の補助、耐熱性向上等の観点から、上記以外の成分、例えば、有機フィラー、無機フィラー、有機粒子、無機粒子をセパレータの表面及び／又は内部に含んでもよい。
【０１００】
〔リチウムイオン二次電池の作製方法〕
本実施形態におけるリチウムイオン二次電池の作製方法としては、一般的な方法を用いればよく、特に限定されないが、例えば下記の方法を選択することができる。
【０１０１】
まず、電池ケース（外装）に、正極、負極及びセパレータを用いて作製された積層体を収容することで電池構造体を作製する。そして、その中に、本実施形態の電解液を注入することで電池を作製することができる。
【０１０２】
積層体は、例えば、まず、正極と負極とを、その間にセパレータを介在させた積層状態で巻回して巻回構造の積層体に成形したり、それらを折り曲げや複数層の積層等によって、交互に積層した複数の正極と負極との間にセパレータが介在する積層体に成形したりすることで作製できる。
【０１０３】
本実施形態における電池の製造方法においては、電池内部を加圧したり、減圧したりする工程を含むこともできる。加圧や減圧の方法は特に限定されず、また、上記加熱と、減圧や加圧を同時に行っても別々に行ってもよい。これらの工程を経ることにより、電池構造体の電極及びセパレータへの電解液の含浸性が向上し得ることがある。
【０１０４】
上述の各工程を経た後、必要に応じて、電池構造体に残りの部材を組み込んだり、電池ケース（外装）が完全に密閉（シール）されていない場合には密閉したりして、電池を得ることができる。なお、必要に応じて、上述の各工程を経た後に、電池の余剰部を除去する等形状を整えたり、電池の再締め付けや再シールを行ったりしてもよい。
【０１０５】
本実施形態における電池の形状は、特に限定されず、例えば、円筒形、楕円形、角筒型、ボタン形、コイン形、扁平形及びラミネート形が好ましい。その中でも、コイン型、円筒型、角筒型、扁平型及びラミネート型がより好ましく、コイン型及びラミネート型がさらに好ましい。このような形状の電池は、電解液と電池構造体との親和性をより高めることができ、本実施形態における電解液が有する様々な性能を一層高く発現し、また、電池の製造も比較的容易である。また、電池の大きさについても特に限定されず、複数個の電池を重ねたり並べたりする構造も、多数種の電池を併用することも可能である。また、ラミネート型の電池の中でも、軽量性、耐久性、取扱い性及びコスト等の観点から、電池ケース（外装）が、アルミニウムラミネート材のようにアルミニウムフィルムと樹脂とを積層して構成されるものであることがさらに好ましい。
【０１０６】
本実施形態のリチウムイオン二次電池は、初回充電により電池として機能し得るが、初回充電の際に含フッ素カーボネートを含む電解液の一部が分解することにより安定化する。本実施形態における初回充電の方法について特に制限はないが、初回充電は０．００１〜０．３Ｃで行われることが好ましく、０．００２〜０．２５Ｃで行われることがより好ましく、０．００３〜０．２Ｃで行われることがさらに好ましい。また、初回充電が定電圧充電を途中に経由して行われることも好ましい結果を与える。なお、定格容量を１時間で放電する定電流が１Ｃである。リチウム塩が電気化学的な反応に関与する電圧範囲を長く設定することによって、ＳＥＩが電極表面に形成され、正極を含めた内部抵抗の増加を抑制する効果がある。また、反応生成物が負極のみに強固に固定化されることなく、何らかの形で正極やセパレータ等、負極以外の部材にも良好な効果を与えるため、電解液に溶解したリチウム塩の電気化学的な反応を考慮して初回充電を行うことは非常に有効である。
本実施形態の非水二次電池は、直列あるいは並列につないで使用することもできる。なお、電池パックの充放電状態を管理する観点から、使用電圧範囲は２〜５Ｖであることが好ましく、２．５〜４．９Ｖであることがより好ましい。
【実施例】
【０１０７】
以下、実施例によって本発明をさらに詳細に説明するが、本発明はこれらの実施例に限定されるものではない。なお、非水二次電池の各種特性は下記のようにして測定、評価した。
【０１０８】
（１）非水電解液の調製
非水電解液を構成する成分を所定量準備し、アルゴン雰囲気下で撹拌することで電解液を得た。組成を表１に示す。
【０１０９】
（２）リチウムイオン二次電池の作製
【０１１０】
（正極の作製）
下記正極活物質と、下記導電助剤と、ＰＶｄＦとを、混合酸化物：グラファイト炭素粉末：アセチレンブラック粉末：ＰＶｄＦ＝１００：４．２：１．８：４．６の質量比で混合した。得られた混合物にＮ−メチル−２−ピロリドンを固形分６８質量％となるように投入してさらに混合して、スラリー状の溶液を調製した。このスラリー状の溶液を厚さ２０μｍのアルミニウム箔の片面に塗布し、溶剤を乾燥除去した後、ロールプレスで圧延した。圧延後のものを直径１６ｍｍの円盤状に打ち抜いて正極を得た。
（正極原料）
正極活物質：
数平均粒子径１１μｍのリチウム、ニッケル、マンガン及びコバルト混合酸化物
導電助剤：
数平均粒子径６．５μｍのグラファイト炭素粉末
数平均粒子径４８ｎｍのアセチレンブラック粉末
ＰＶｄＦ
【０１１１】
（負極の作製）
下記負極活物質と、下記バインダーとを、グラファイト炭素粉末（Ｉ）：グラファイト炭素粉末（ＩＩ）：カルボキシメチルセルロース溶液：ジエン系ゴム＝９０：１０：１．４４：１．７６の固形分質量比で全体の固形分濃度が４５質量％になるように混合して、スラリー状の溶液を調製した。このスラリー状の溶液を厚さ１０μｍの銅箔の片面に塗布し、溶剤を乾燥除去した後、ロールプレスで圧延した。圧延後のもの直径１６ｍｍの円盤状に打ち抜いて負極をそれぞれ得た。
（負極原料）
負極活物質：
数平均粒子径１２．７μｍのグラファイト炭素粉末（Ｉ）
数平均粒子径６．５μｍのグラファイト炭素粉末（ＩＩ）
バインダー：
カルボキシメチルセルロース溶液（固形分濃度１．８３質量％）
ジエン系ゴム（ガラス転移温度：−５℃、乾燥時の数平均粒子径：１２０ｎｍ、分散媒：水、固形分濃度４０質量％）
【０１１２】
（リチウムイオン二次電池の製造）
上述のようにして作製した正極と負極とをポリエチレンからなるセパレータ（膜厚２５μｍ、空孔率５０％、孔径０．１μｍ〜１μｍ）の両側に重ね合わせた積層体を、ＳＵＳ製の円盤型電池ケースに挿入した。次いで、その電池ケース内に電解液を０．４ｍＬ注入し、積層体を電解液に浸漬した後、電池ケースを密閉してリチウムイオン二次電池（小型電池）を作製した。測定用のリチウムイオン二次電池は、１Ｃ＝６．０ｍＡとなるように作製した。作製した電池は０．２Ｃで充電し、０．３Ｃ放電することで初期コンディショニングを行って完成させた。
【０１１３】
（３）評価
上述のようにして得られた電解液を用いて以下の電池評価を行った。これらの評価は、アスカ電子（株）製充放電装置ＡＣＤ−０１（商品名）及び二葉科学社製恒温槽ＰＬＭ−６３Ｓ（商品名）を用いて行った。
【０１１４】
（３）−１  放電容量測定
６．０ｍＡの定電流で充電し、４．２Ｖに到達した後、４．２Ｖの定電圧で充電し、合計８時間充電を行った。その後、定電流で３．０Ｖまで放電したときの放電容量を求めた。放電電流は６ｍＡと１８ｍＡと３０ｍＡの条件で行った。なお、この測定は２５℃の環境下で行った。
【０１１５】
（３）−２  高温サイクル試験
６．０ｍＡの定電流で充電し、４．２Ｖに到達した後、４．２Ｖの定電圧で充電し、合計８時間充電を行った。その後、６．０ｍＡの定電流で３．０Ｖまで放電し、ここまでを１サイクルの充放電サイクルとした。この充放電サイクルを５０℃で１００サイクル実施し、２サイクル目に対する１００サイクル目の放電容量の値を放電容量維持率（Ａ）として算出した。
【０１１６】
（３）−３  高電圧サイクル試験
６．０ｍＡの定電流で充電し、４．５Ｖに到達した後、４．５Ｖの定電圧で充電し、合計８時間充電を行った。その後、６．０ｍＡの定電流で３．０Ｖまで放電し、ここまでを１サイクルの充放電サイクルとした。この充放電サイクルを５０℃で６５サイクル実施し、２サイクル目に対する５０サイクル目の放電容量の値を放電容量維持率（Ｂ）として算出した。
【０１１７】
（３）−４  高温保存試験
２．０ｍＡの定電流で充電し、４．２Ｖに到達した後、４．２Ｖの定電圧で充電し、合計８時間充電を行った。その後、３．０ｍＡの定電流で３．０Ｖまでの放電を行った。続いて６．０ｍＡの定電流で充電し、４．２Ｖの定電圧に達した後、４．２Ｖの定電圧で充電し、合計８時間充電を行い、充電が終了した後に充電状態の電池を５０℃で３０日間保管した。保管後のリチウムイオン二次電池について、２５℃において６．０ｍＡの定電流で３．０Ｖまでの放電を行った。このときの放電容量を残存容量として求めた。その後、再度６．０ｍＡの定電流で４．２Ｖまで充電し、４．２Ｖに達した後に４．２Ｖの定電圧で合計８時間充電を行い、６．０ｍＡの定電流で３．０Ｖまでの放電を行った。このときの放電容量を回復容量として求めた。
【０１１８】
表１に電池評価の結果を示す。実施例１〜８に示すように、本発明の電解液を用いた電池ではいずれの組成においても良好な電池特性が認められた。一方、比較例においては、４−フルオロ−１，３−ジオキソラン−２−オン及びフッ素含有環状カーボネート化合物を含まない場合には高温サイクル試験（Ｂ）において放電容量維持率（Ｂ）が低いことが分かった。
【０１１９】
また、炭素数４以上のアルコールを含まない場合には高温サイクル試験、高温保存試験において放電容量維持率（Ａ）、（Ｂ）、残存容量、回復容量が低かった。
【０１２０】
さらに、のアルコールが多い場合よりも少ないほうが、全試験項目において試験結果が良好であることが示された。
【０１２１】
【表１】
2014170625.tif 000002
ＦＥＣ：４−フルオロ−１，３−ジオキソラン−２−オン
ｔ−ＤＦＥＣ：４，５−ジフルオロ−１，３−ジオキソラン−２−オン（トランス体）
ｃ−ＤＦＥＣ：４，５−ジフルオロ−１，３−ジオキソラン−２−オン（シス体）
含フッ素エーテル：ダイキン工業製  商品名Ｔ−１２１６
ポリエチレングリコール：Ｍｗ＝５００の化合物
【０１２２】
以上のように、本発明の非水電解質であれば、非水二次電池用の電解液として電池反応とは無関係の化学反応を抑制でき、耐久性と耐電圧性能とを共に有する非水二次電池を実現できることが示された。
【産業上の利用可能性】
【０１２３】
本発明の非水電解液は、電気化学デバイス用の電解液、特に、リチウムイオン二次電池用の電解液として産業上の利用可能性を有する。